FR 2499321 A1 19820806 FR 8101807 A 19810130 Nouvelle composition d'alumine béta alcaline, notamment pour générateurs électrochimiques sodium-soufre La présente invention a pour objet une nouvelle composition d'alumine béta alcaline pour générateurs électrochimiques sodium- soufre. On sait que les alumines béta alcalines et notamment l'alumine béta-sodique trouvent à l'heure actuelle d'importantes applications en tant qu'électrolyte solide dans de tels générateurs. Cependant dans les générateurs mettant en oeuvre des électrolytes solides confectionnés en alumines béta alcalines de compositions conventionnelles, on s'aperçoit à l'issue d'un certain nombre de cycles charge-décharge que la quantité théorique de courant de recharge du générateur devient supérieure à la quantité de courant nécessaire. Un tel phénomène qui résulte de pertes faradiques par conduction électronique au niveau dudit électrolyte est un signal qui annonce la mise hors service du générateur. La Demanderesse a donc recherché à éliminer un tel phénomène par addition dans les compositions classiques d'alumines béta alcalines, d'éléments aptes à éviter au maximum toute conductivité électronique au sein de telles alumines et, au contraire, à y favoriser exclusivement une conduction du type ionique. Dans ce but elle a utilisé les éléments de transition de la classification périodique des éléments, dont les états de valence multiples permettent précisément de piéger les électrons libres. L'invention a donc pour but une composition d'alumine béta alcaline notamment pour électrolyte solide mis en oeuvre dans les générateurs sodium-soufre, caractérisée par le fait qu'elle comporte en outre un composé d'au moins un élément de transition en proportion pondérale comprise entre 20 et 5000 parties par million par rapport au poids total de matériau. Ledit élément de transition est de préférence choisi dans le groupe comportant le fer, le cobalt, le nickel et le manganèse. D'autres caractéristiques et avantages de l'invention ressor- tiront de la description qui suit donnée à titre d'exemple purement illustratif mais nullement limitatif. 249932 1 -2 - Conformément à l'invention on introduit dans l'alumine béta alcaline un composé d'au moins un élément de transition en proportion pondérale comprise entre 20 et 5000 parties par million du poids total de matériau. De préférence, ledit élément de transition est choisi dans le groupe comportant le fer, le cobalt, le nickel et le manganèse. Cet élément de transition est introduit sous forme d'oxyde lors du mélange des produits de départ. Pour fixer les idées la préparation de telles pièces sera effectuée par exemple selon les phases successives suivantes: - on réalise un mélange intime de poudres d'alumine, de carbonate alcalin, par exemple de sodium de telle sorte que l'on obtienne un rapport Al203 prédéterminé et d'oxyde d'un élément de transition Na20 par exemple de l'oxyde de nickel en proportions de 1000 parties de nickel par million du poids total du matériau. - on chauffe en creuset ouvert ledit mélange intime. - on laisse refroidir librement ledit mélange. - on broie la poudre ainsi obtenue. - on procéde à la mise en forme des pièces, par exemple de tubes - on réalise le frittage desdites pièces par exemple à une température comprise entre 1600 et 17000 pouvant être maintenue entre 30 minutes et 4 heures. Les pièces d'électrolyte solide selon l'invention assurent une durée de vie très élevée des générateurs sodium-soufre dans lesquels elles sont mises en oeuvre. Pour fixer les idées, un générateur sodium-soufre dans lequel on utilise un électrolyte en alumine béta sodique conventionnelle se révéle défaillant à l'issue de 7 jours de cycles charge-décharge intensifs. Au contraire, des générateurs dans lesquels on met en oeuvre des électrolytes en alumine selon l'invention conservent leurs caractéristiques initiales à l'issue de 10 jours, toutes choses égales par ailleurs. L'invention est avantageusement mise en oeuvre dans les géné- rateurs sodium-soufre pour traction électrique. Bien entendu l'invention n'est nullement limitée au mode de réalisation décrit et représenté, mais elle en couvre au contraire toutes les variantes. -3- REVENDICATIONS 1/ Composition d'alumine béta alcaline notamment pour électrolyte solide mis en oeuvre dans des générateurs sodium-soufre, caractérisée par le fait qu'elle comporte en outre un composé d'au moins un élément de transition en proportion pondérale comprise entre 20 et 5000 parties par million par rapport au poids total de matériau. 2/ Composition selon la revendication 1, caractérisée par le fait que ledit élément de transition est de préférence choisi dans le groupe comportant le fer, le cobalt, le nickel et le manganèse. 3/ Composition selon l'une des revendications 1 et 2, caractérisée par le fait que ledit composé est un oxyde. 4/ Générateur électrochimique sodium-soufre comportant un électrolyte présentant une composition selon l'une des revendications 1 à 3.